(57)【特許請求の範囲】
【請求項１】
タングステン、スズ、及びニッケルからなる群から選ばれる金属原子を含む触媒残渣を含有する樹脂溶液にタルクを加えて該触媒残渣を除去する方法。
【発明の詳細な説明】
【０００１】
【産業上の利用分野】
本発明は、樹脂から金属汚染物の除去方法に関し、さらに詳しくは、樹脂からの主として重合触媒や水素添加反応などの変性に用いられる触媒に由来する金属汚染物の除去方法に関する。
【０００２】
【従来の技術】
樹脂の合成に用いる重合触媒などの様々な金属化合物が樹脂中に金属汚染物として残留すると、樹脂が着色する、樹脂から溶出して生体に影響するなどの問題を生じやすい。
【０００３】
樹脂からの金属汚染物の除去方法としては、一般に、凝集沈澱法、吸着法、洗浄法、および水相抽出法などが用いられる。凝集沈澱法は、樹脂溶液中に凝集剤を加え、金属汚染物を凝集させて濾過などによって除去する方法である。しかし、凝集剤自体が汚染物となり、樹脂に悪影響を与える場合があり、また、除去効率が不十分な場合がある。吸着法は、必要に応じて金属汚染物をキレート剤などで処理した後、吸着材などに吸着させて分離する方法である。この方法は吸着カラムなどの特別な分離設備が必要であり、吸着材は製造などが困難なため再利用が必要であるが、吸着後の再生が困難であるという問題があった。
【０００４】
洗浄法は、樹脂の良溶媒溶液を多量の貧溶媒中に注ぎ込んで樹脂を析出させて回収する洗浄を繰り返す方法である。この方法は、多量の溶媒が必要であり、洗浄後の混合溶媒の処理、再利用が困難である。水相抽出法は、金属汚染物の金属元素を錯体やイオンなどの水に可溶な形態で水相中に抽出して重合体から分離する方法である。この方法では、一般に酸を用いて金属元素を水に可溶な形態にするため、設備を耐酸性のものにし、さらに処理後に中和する工程が必要になるなど、大規模な工業的生産には向かないという欠点があった。
【０００５】
【発明が解決しようとする課題】
本発明者らは、樹脂に悪影響を与えず、工業規模でも容易に処理できる樹脂からの金属汚染物の除去方法の開発を目的として、鋭意研究の結果、樹脂溶液を層状粘土鉱物で処理することにより、容易に金属化合物を除去できることを見い出し、本発明を完成させるに至った。
【０００６】
【課題を解決する手段】
かくして、本発明によれば、金属汚染物を含有する樹脂溶液を層状粘土鉱物で処理する金属汚染物の除去方法が提供される。
【０００７】
（樹脂）
本発明に用いる金属汚染物を含有する樹脂は、有機溶媒溶液を調整できるものであれば、特に限定されない。単に単量体を重合させたもののみでなく、重合後に水素添加などの変性を行ったものでもよい。例えば、ポリカーボネート、ポリサルフォン、ポリフェニレンサルファイド、ポリアクリロニトリルスチレン、ニトリルブタジエンゴム、ブチルゴム、ポリブタジエン、ポリイソプレン、ポリスチレン、スチレン・ブタジエン・スチレン・ブロック共重合体、ノルボルネン系付加型重合体、ノルボルネン系単量体とエチレン等のα−オレフィンとの付加型共重合体、ノルボルネン系開環重合体や、これらの水素添加物などが例示される。
【０００８】
（金属汚染物）
樹脂中に含有される金属汚染物も特に限定されず、代表的なものとしては、重合触媒や水素添加などの変性に用いられる触媒の残渣、例えば、Ｌｉ、Ｔｉ、Ｗ、Ａｌ、Ｓｎ、Ｐｄ、Ｎｉ、Ｐｔ、Ｍｏ、Ｒｈ、Ｚｒ、Ｂ、Ｖなどの酸化物、ハロゲン化物、配位体などが例示される。ノルボルネン系付加型重合体、ノルボルネン系単量体とエチレン等のα−オレフィンとの付加型共重合体や、ノルボルネン系開環重合体などのノルボルネン系樹脂、好ましくはノルボルネン系開環重合体中の重合触媒残渣やこれらの水素添加物中の重合触媒残渣、水素添加触媒残渣などが本発明の方法によって効率的に除去でき、特にタングステン、スズ、ニッケルなどの金属原子を含む触媒残渣が良好に除去できる。
【０００９】
（樹脂溶液）
本発明で用いる樹脂溶液は、６０℃で測定した粘度が１，０００，０００ｃｐｓ以下、好ましくは１００，０００ｃｐｓ以下、より好ましくは５０，０００ｃｐｓ以下に調整したものである。粘度が高すぎると攪拌などの処理が困難になり、金属汚染物の除去効率が低くなる。用いる溶媒によるが、例えば、熱可塑性ノルボルネン系樹脂の場合は通常、０．１重量％以上、好ましくは１重量％以上、より好ましくは５重量％以上、５０重量％以下、好ましくは４０重量％以下、より好ましくは３０重量％以下に調整する。濃度が低すぎると金属汚染物を除去する樹脂量に対し多量の溶液を処理する必要があり、工程の効率が悪く、濃度が高すぎると樹脂溶液の粘度が高くなりすぎ、作業性が悪くなる。
【００１０】
有機溶媒は、樹脂を変性させず、溶解できるものであれば、特に限定されない。一般的には、ヘキサン、シクロヘキサン、ベンゼン、トルエンなどの炭化水素系溶媒が用いられるが、重合後の重合反応液、水素添加などの変性後の変性反応溶液をそのまま樹脂溶液として、必要に応じて濃度を調整して用いてもよい。
【００１１】
（層状粘土鉱物）
本発明で用いる層状粘土鉱物とは、マグネシウム、シリカ、アルミニウムなどの酸化物から成る積層構造を有する鉱物である。具体的には、タルク、マイカ、カオリナイトなどが例示され、タルクが好ましい。
【００１２】
（金属汚染物の除去）
本発明においては、樹脂溶液に層状粘土鉱物を加えて金属汚染物を除去する。樹脂溶液への層状粘土鉱物の添加量は、樹脂１００重量部に対して好ましくは０．１重量部以上、より好ましくは１重量部以上、特に好ましくは５重量部以上、３０重量部以下、より好ましくは２０重量部以下、特に好ましくは１０重量部以下である。添加量が少なすぎると金属汚染物の除去が不十分となり、多すぎると無駄になる。
【００１３】
層状粘土鉱物を添加した樹脂溶液は十分に攪拌する。攪拌は、容器の形状や大きさ、攪拌方法などによって効率が異なるので、それぞれの状況に応じて、十分に攪拌できる方法を選択する。
【００１４】
十分に攪拌した後、主として層状粘土鉱物から成る沈澱物を除去する。沈澱物を除去する方法は特に限定されず、例えば、濾過、遠心分離などを用いて除去する。この際に、金属汚染物は沈澱物と共に除去される。
【００１５】
金属汚染物を除去した後の樹脂溶液から樹脂を回収する方法も特に限定されず、樹脂の性質に応じて、溶媒を蒸発させたり、溶液に多量の貧溶媒を加えて析出させたり、スチームを吹き込んで析出させるいわゆるスチーム凝固を行ったりしてもよい。
【００１６】
（処理した樹脂）
本発明の方法で処理により、金属汚染物が効率が除去され、得られる樹脂中の金属汚染物の含有量は非常に小さくなる。例えば、重合触媒を用いて開環重合した反応液に、水素添加触媒を加えて水素添加した後のノルボルネン系開環重合体水素添加反応液の場合、処理後の金属原子の残留量は、重合触媒由来の金属汚染物も水素添加触媒由来の金属汚染物も５０ｐｐｍ以下となる。特に、層状粘土鉱物の添加後に十分に攪拌することにより５ｐｐｍ以下、さらに沈澱物を十分に除去することにより１ｐｐｍ以下とすることが可能である。
【００１７】
【発明の効果】
本発明の方法は、入手が容易な材料を用い、簡単な処理で効率よく、樹脂から金属汚染物を除去し、純度の高い樹脂を得ることができる。
【００１８】
【実施例】
以下に、実施例、比較例を挙げて、本発明を具体的に説明する。なお、分子量はゲル・パーミエーション・クロマトグラフィを用いたポリスチレン換算値として、水素添加率は1Ｈ−ＮＭＲの分析データから、金属汚染物量は樹脂を湿式灰化し誘導結合プラズマ発光分光分析法によって測定した。
【００１９】
参考例１
窒素で置換した１リットルのフラスコに、６−メチル−１，４：４，８−ジメタノ−１，４，４ａ，５，６，７，８，８ａ−オクタヒドロナフタレン５０ｇとシクロヘキサン１００ｇを加え、分子量調整剤として１−ヘキセンの２５重量％シクロヘキサン溶液２．１ｇを添加した。この溶液に重合触媒としてテトラブチルスズの１０重量％シクロヘキサン溶液１．３ｇとジブチルエーテルの３０重量％シクロヘキサン溶液０．１６ｇおよび六塩化タングステンの０．７５重量％シクロヘキサン溶液１０ｇを添加し、７０℃で１時間攪拌して重合を行って重合反応液を得た。
【００２０】
参考例２
容量１リットルの攪拌機付オートクレーブに参考例１で得た重合反応液１００ｇ仕込み、次いでシクロヘキサン２００ｇを加えた。これに水素添加触媒として、ニッケルアセチルアセトナート０．２３ｍｍｏｌとイソブチルアルミニウム０．９３ｍｍｏｌを混合したものを加え、オートクレーブ内を水素置換した後、攪拌しながら８０℃に昇温した。温度が安定したところで水素圧力を１０ｋｇｆ／ｃｍ2に昇圧し、反応過程で消費される水素を補充しながら２時間反応させて水素添加反応液を得た。
【００２１】
実施例１
参考例２で得た水素添加反応液１００重量部に対しタルク（ＰＳタルク、日本タルク製）を２重量部を加え、３００ｍｌのビーカーに入れ、長さ４ｃｍ、幅１．５ｃｍ、厚さ１ｍｍの平板状の攪拌翼を持つ攪拌器を３００ｒｐｍで回転させ、１０分間攪拌した。濾紙（Ｎｏ．２）と濾過助剤としてラジオライト＃９００を用いて濾過して沈澱物を除去した後、２リットルのイソプロピルアルコール中に注ぎ、水素添加物を析出させて回収した。
【００２２】
この水素添加物の数平均分子量は２１，２００、重量平均分子量は５７，３００、水素添加率は９９％以上であり、タングステン原子量は０．０２ｐｐｍ、スズ原子量は０．１１ｐｐｍ、ニッケル原子量は０．２０ｐｐｍであった。
【００２３】
参考例３
参考例１で得た重合反応液１００重量部にアルミナ担持ニッケル触媒（触媒１重量部中、ニッケル０．５重量部、酸化ニッケル０．２重量部、細孔容積０．８ｃｍ3／ｇ、比表面積３００ｍ2／ｇ）１重量部を加え、オートクレーブ中２１０℃、水素圧力４５ｋｇｆ／ｃｍ2で４時間反応させて水素添加反応液を得た。
【００２４】
実施例２
参考例２で得た水素添加反応液の代わりに参考例３で得た水素添加反応液を用い、タルクを５重量部用いる以外は実施例１と同様に処理し、水素添加物を析出させて回収した。
【００２５】
この水素添加物の数平均分子量は２１，０００、重量平均分子量は５７，１００、水素添加率は９９％以上であり、タングステン原子量は０．０１ｐｐｍ、スズ原子量は０．１０ｐｐｍ、ニッケル原子量は０．２４ｐｐｍであった。
【００２６】
比較例１
参考例２で得た水素添加反応液の代わりに参考例３で得た水素添加反応液を用い、タルクの代わりに活性アルミナから成る吸着材（ネオビード  Ｄ  ペレット、水澤化学製）５重量部を用いる以外は実施例１と同様に処理し、水素添加物を析出させて回収した。
【００２７】
この水素添加物中のタングステン原子量は０．９８ｐｐｍ、スズ原子量は１．０５ｐｐｍ、ニッケル原子量は０．９５ｐｐｍであった。